(57)【要約】  本発明は、少なくとも１つの金属補強要素層から成る半径方向カーカス補強材を有するタイヤであって、タイヤが、それ自体半径方向にトレッド（６）を載せたクラウン補強材（５）を有し、トレッドが２つのサイドウォールを経て２つのビード（３）に接合されているタイヤに関する。本発明によれば、少なくとも１つのカーカス補強材（２）の層の金属補強要素は、いわゆる透過度試験において２０ｃｍ３／分未満の流量を示す非補強ケーブルであり、半径方向平面で見て、タイヤの子午線輪郭形状の少なくとも一部にわたり、タイヤキャビティの内面とキャビティの内面の最も近くに位置するカーカス補強材の金属補強要素の箇所との間の配合ゴムの厚さは、３．５ｍｍ以下であり、タイヤの２つの別々の部分に関して、タイヤのキャビティの内面とキャビティの内面の最も近くに位置するカーカス補強材の金属補強要素の箇所との間の配合ゴムのそれぞれの厚さの比は、１．１５を超える。
2013507288.tif 000002
【特許請求の範囲】
【請求項１】
少なくとも１つの金属補強要素層から成る半径方向カーカス補強材を有するタイヤであって、前記タイヤが、それ自体トレッドで半径方向に被覆されたクラウン補強材を有し、前記トレッドが２つのサイドウォールを経て２つのビードに接合されている、タイヤにおいて、少なくとも１つのカーカス補強材層の前記金属補強要素は、透過度試験において２０ｃｍ3／分未満の流量を示す非たが掛けコードであり、半径方向平面で見て、前記タイヤの子午線輪郭形状の少なくとも一部にわたり、前記タイヤのキャビティの内面と前記キャビティの前記内面の最も近くに位置する前記カーカス補強材の金属補強要素の箇所との間のゴムコンパウンドの厚さは、３．５ｍｍ以下であり、半径方向平面で見て、前記タイヤの２つの別々の部分のそれぞれの前記タイヤのキャビティの内面と前記キャビティの前記内面の最も近くに位置する前記カーカス補強材の金属補強要素の箇所との間のゴムコンパウンドの厚さの比は、１．１５を超える、タイヤ。
【請求項２】
前記カーカス補強材の少なくとも１つの層の前記金属補強要素は、少なくとも２つの層を有するコードであり、少なくとも内側の層は、架橋可能な又は架橋済みのゴムコンパウンド、好ましくは少なくとも１種類のジエンエラストマーを主成分とする架橋可能な又は架橋済みのゴムコンパウンドから成る層で外装されている、請求項１記載のタイヤ。
【請求項３】
前記コードは、透過度試験において、１０ｃｍ3／分未満、好ましくは２ｃｍ3／分未満の流量を示す、請求項１又は２記載のタイヤ。
【請求項４】
少なくとも１つの金属補強要素層から成る半径方向カーカス補強材を有するタイヤであって、前記タイヤが、それ自体トレッドで半径方向に被覆されたクラウン補強材を有し、前記トレッドが２つのサイドウォールを経て２つのビードに接合されている、タイヤにおいて、前記カーカス補強材の少なくとも１つの層の前記金属補強要素は、少なくとも２つの層を有する非たが掛けコードであり、少なくとも内側の層は、架橋可能な又は架橋済みのゴムコンパウンド、好ましくは少なくとも１種類のジエンエラストマーを主成分とする架橋可能な又は架橋済みのゴムコンパウンドから成る層で外装されており、半径方向平面で見て、前記タイヤの子午線輪郭形状の少なくとも一部にわたり、前記タイヤのキャビティの内面と前記キャビティの前記内面の最も近くに位置する前記カーカス補強材の金属補強要素の箇所との間のゴムコンパウンドの厚さは、３．５ｍｍ以下であり、半径方向平面で見て、前記タイヤの２つの別々の部分に関して、前記タイヤのキャビティの内面と前記キャビティの前記内面の最も近くに位置する前記カーカス補強材の金属補強要素の箇所との間のゴムコンパウンドのそれぞれの厚さの比は、１．１５を超える、タイヤ。
【請求項５】
半径方向平面で見て、前記タイヤの子午線輪郭形状の少なくとも一部にわたり、前記タイヤのキャビティの内面と前記キャビティの前記内面の最も近くに位置する前記カーカス補強材の金属補強要素の箇所との間のゴムコンパウンドの厚さは、３．５ｍｍ以下であり、前記タイヤの前記キャビティの前記内面を形成するゴムコンパウンドの厚さは、１．７ｍｍ未満である、請求項１〜４のうちいずれか一に記載のタイヤ。
【請求項６】
半径方向平面で見て、前記タイヤの２つの別々の部分のそれぞれの前記タイヤの前記キャビティの前記内面を形成するゴムコンパウンドの厚さの比は、１．１５を超える、請求項１〜５のうちいずれか一に記載のタイヤ。
【請求項７】
前記タイヤのキャビティの内面と前記キャビティの前記内面の最も近くに位置する前記カーカス補強材の金属補強要素の箇所との間のゴムコンパウンドの厚さは、前記タイヤの前記子午線輪郭形状の少なくとも２／３にわたり３．５ｍｍ以下である、請求項１〜６のうちいずれか一に記載のタイヤ。
【請求項８】
半径方向平面で見て、前記タイヤの子午線輪郭形状の少なくとも一部にわたり、前記タイヤのキャビティの内面と前記キャビティの前記内面の最も近くに位置する前記カーカス補強材の金属補強要素の箇所との間のゴムコンパウンドの厚さは、３．５ｍｍを超え、好ましくは４ｍｍを超える、請求項１〜７のうちいずれか一に記載のタイヤ。
【請求項９】
前記タイヤのキャビティの内面と前記キャビティの前記内面の最も近くに位置する前記カーカス補強材の金属補強要素の箇所との間のゴムコンパウンドの厚さが３．５ｍｍを超える前記タイヤの前記輪郭形状の一部分の子午線長さは、５〜２０ｍｍである、請求項８記載のタイヤ。
【請求項１０】
前記タイヤの前記輪郭形状の前記子午線長さは、前記タイヤのキャビティの内面と前記キャビティの前記内面の最も近くに位置する前記カーカス補強材の金属補強要素の箇所との間のゴムコンパウンドの厚さが３．５ｍｍを超えるせいぜい４つの部分から成る、請求項９記載のタイヤ。
【請求項１１】
前記タイヤのキャビティの内面と前記キャビティの前記内面の最も近くに位置する前記カーカス補強材の金属補強要素の箇所との間のゴムコンパウンドの厚さが３．５ｍｍを超える前記タイヤの前記輪郭形状の少なくとも２つの部分は、前記タイヤの前記内面上への前記タイヤの前記ショルダ端の正投影像上に２０ｍｍの範囲内で心出しされている、請求項９又は１０記載のタイヤ。
【請求項１２】
前記タイヤのキャビティの内面と前記キャビティの前記内面の最も近くに位置する前記カーカス補強材の金属補強要素の箇所との間のゴムコンパウンドの厚さが３．５ｍｍを超える前記タイヤの前記輪郭形状の少なくとも２つの部分は、リムフランジの半径方向最も外側の箇所に接触するようになった前記タイヤの前記外面上の箇所の前記タイヤの前記内面上への正投影像上に２０ｍｍの範囲内で心出しされている、請求項９〜１１のうちいずれか一に記載のタイヤ。
【請求項１３】
前記カーカス補強材の少なくとも１つの層の前記金属補強要素は、タイヤカーカス補強材の補強要素として使用できる［Ｌ＋Ｍ］又は［Ｌ＋Ｍ＋Ｎ］構造の層状金属コードであり、前記層状金属コードは、直径ｄ1のＬ本の細線（Ｌは、１〜４である）を有する第１の層Ｃ１をピッチｐ2で螺旋の状態に互いに巻かれた直径ｄ2のＭ本の細線（Ｍは、３〜１２である）を有する少なくとも１つの中間層Ｃ２で包囲したものであり、前記層Ｃ２は、オプションとして、ピッチｐ3で螺旋の状態に互いに巻かれた直径ｄ3のＮ本の細線（Ｎは、８〜２０である）の外側層Ｃ３によって包囲され、少なくとも１種類のジエンエラストマーを主成分とする架橋可能な又は架橋済みゴムコンパウンドから成るシースが、［Ｌ＋Ｍ］構造では、前記第１の層Ｃ１を覆い、［Ｌ＋Ｍ＋Ｎ］構造では、少なくとも前記中間層Ｃ２を覆う、請求項１〜１２のうちいずれか一に記載のタイヤ。
【請求項１４】
前記第１の層（Ｃ１）の前記細線の直径は、０．１０〜０．５ｍｍであり、前記層（Ｃ２，Ｃ３）の前記細線の直径は、０．１０〜０．５ｍｍである、請求項１３記載のタイヤ。
【請求項１５】
前記外側層（Ｃ３）の前記細線の螺旋巻きピッチは、８〜２５ｍｍである、請求項１３又は１４記載のタイヤ。
【請求項１６】
前記ジエンエラストマーは、ポリブタジエン、天然ゴム、合成ポリイソプレン、ブタジエンコポリマー、イソプレンコポリマー及びこれらエラストマーの配合物から成る群から選択される、請求項２〜１５のうちいずれか一に記載のタイヤ。
【請求項１７】
少なくとも１種類のジエンエラストマーを主成分とする前記架橋可能又は架橋済みゴムコンパウンドは、架橋状態において、割線伸びモジュラスは、２０ＭＰａ未満、好ましくは１２ＭＰａ未満である、請求項２〜１６のうちいずれか一に記載のタイヤ。
【請求項１８】
前記クラウン補強材は、周方向と１０°〜４５°の角度をなして一方の層と他方の層に関してクロス掛けされた非伸張性補強要素の少なくとも２つの実働クラウン層で形成されている、請求項１〜１７のうちいずれか一に記載のタイヤ。
【請求項１９】
前記クラウン補強材は、周方向補強要素の少なくとも１つの層を更に含む、請求項１〜１８のうちいずれか一に記載のタイヤ。
【請求項２０】
前記クラウン補強材には、半径方向外側に、少なくとも１つの補足保護プライが補足されており、前記少なくとも１つの補足保護プライは、該保護プライに半径方向に隣接して位置する実働プライの前記非伸張性要素のなす角度と同一の意味で周方向に対して１０°〜４５°の角度をなして差し向けられた弾性補強要素から成る、請求項１〜１９のうちいずれか一に記載のタイヤ。
【請求項２１】
前記クラウン補強材は、周方向と６０°を超える角度をなす金属補強要素で作られた三角形構造形成層を更に含む、請求項１〜２０のうちいずれか一に記載のタイヤ。
【発明の詳細な説明】
【技術分野】
【０００１】
本発明は、半径方向カーカス補強材を備えたタイヤ、特に、持続速度で走行する重車両、例えばローリ、トラクタ、トレーラ又はバスに取り付けられるようになったタイヤに関する。
【背景技術】
【０００２】
タイヤ、特に重車両用のタイヤの補強材は、現時点では―そして大抵の場合―従来「カーカスプライ」、「クラウンプライ」等と呼ばれている１枚又は２枚以上のプライのスタックで構成されている。補強材をこのように命名する仕方は、大抵の場合、長手方向の細線状補強材を備えたプライの形態をしている一連の半完成状態の製品を作り、次に、これらを組み立て又は積み重ねてタイヤブランクを作るという製造方法に由来している。プライを寸法が相当大きな状態で平らに作り、次に、所与の製品の寸法に合わせて裁断する。また、プライの組み立てを、当初、ほぼ平らに実施する。次に、このようにして作られたブランクタイヤに成形作業を行ってタイの典型的なドーナツ形状を形成する。次に、半完成状態又は「完成途上」製品をブランクに張り付けていつでも硬化させることができる状態の製品を得る。
【０００３】
かかる「従来」方法では、特にタイヤブランクを製造する段階に関し、カーカス補強材をタイヤのビードゾーン内に繋留し又は保持するための繋留要素（一般にビードワイヤ）が用いられる。かくして、このような形式の方法では、カーカス補強材を構成するプライの全ての一部（又はその一部のみ）をタイヤのビード内に納められたビードワイヤ周りに巻き上げる又は上方に折り返す。これにより、カーカス補強材がビード中に繋留される。
【０００４】
この種の従来方法の業界における一般化又は普及の結果として、プライ及び組立体を製造する仕方に多くの別法が存在しているにもかかわらず、当業者は、この方法に基づく語彙を用いており、それ故、一般に用いられている用語として、特に「プライ」、「カーカス」、「ビードワイヤ」、平べったいプロフィールからドーナツ形プロフィール等への移行を意味する「シェーピング」という用語等が挙げられる。
【０００５】
今日、厳密に言えば、上述の定義から理解されるような「プライ」又は「ビードワイヤ」を備えていないタイヤが存在する。例えば、欧州特許第０５８２１９６号明細書は、プライの形態の半完成状態の製品を用いないで製造されたタイヤを記載している。例えば、種々の補強構造体の補強要素を隣接のゴムコンパウンド層に直接張り付け、次に、これら全てを連続した層の状態でドーナツ形コアに張り付け、このドーナツ形コアの形状が、製造中のタイヤの最終プロフィールとほぼ同じプロフィールを直接生じさせる。かくして、この場合、「半完成状態」の製品又は「プライ」若しくは「ビードワイヤ」は存在しない。基本的製品、例えばゴムコンパウンド及び細線又はフィラメントの形態をした補強要素は、コアに直接張り付けられる。このコアの形状は、ドーナツ形のものなので、平らなプロフィールからトーラス形状のプロフィールにするためにブランクを形成することはもはや不要である。
【０００６】
さらに、この特許文献に記載されたタイヤは、ビードワイヤ周りのカーカスプライの「伝統的な」巻き上げを用いていない。この種の繋留方式に代えて、円周方向細線がサイドウォール補強構造体に隣接して位置決めされる構造が用いられ、全てのものは、繋留又は結合ゴムコンパウンド中に埋め込まれる。
【０００７】
また、中央コア上への迅速且つ効率的で、しかも簡単な積層向けに特に設計された半完成状態の製品を採用するドーナツ形コアへの組み付け方法が存在する。最後に、或る特定のアーキテクチャ上の観点を達成する或る幾つかの完成状態の製品（例えばプライ、ビードワイヤ等）を組み合わせたハイブリッド又は混成体を用いる一方で他のものをコンパウンド及び／又は補強要素の直接的張り付けによって製作することも又、可能である。
【０００８】
上記特許文献では、製品製造分野と製品設計分野の両方における最近の技術進歩を考慮に入れるためには、従来の用語、例えば「プライ」、「ビードワイヤ」等に代えて、中立的な用語又は用いられる方法の形式とは無関係の用語を用いると好都合である。それ故、「カーカス型補強材」又は「サイドウォール補強材」という用語は、従来方法におけるカーカスプライの補強要素及び半完成状態の製品が用いられない方法に従って製作されたタイヤの対応の補強要素（これら補強要素は、一般的にサイドウォールに張り付けられる）を表すのに有効に用いられる。「繋留ゾーン」という用語は、その一部について、従来方法におけるビードワイヤ周りへのカーカスプライの「伝統的」巻き上げ部をまさしく容易に表すことができる。というのは、これは、円周方向補強要素、ゴムコンパウンド及びドーナツ形コアへの張り付けを含む方法を用いて形成された底部領域の隣接のサイドウォール補強部分により形成された組立体だからである。
【０００９】
一般に、重車両用タイヤでは、カーカス補強材は、ビードの領域で各側が繋留され、半径方向上側には、互いに重ね合わされた少なくとも２つの層により構成されるクラウン補強材が設けられ、これら層は、各層内で互いに平行であり、１つの層から次の層にクロス掛けされ、円周方向と１０°〜４５°の角度をなす細線又はコードで形成されている。実働補強材を形成する実働層も又、補強要素で作られた少なくとも１つのいわゆる保護層で覆われるのが良く、これら補強要素は、有利には、金属であり且つ伸張性であり、弾性補強要素と呼ばれている。保護層は、円周方向と４５°〜９０°の角度をなす伸張性の低い金属コード又は細線の層を更に含み、補強プライと呼ばれるこのプライは、カーカス補強材と絶対値で言ってせいぜい４５°の角度をなして互いに平行なコード又は細線で作られた第１のいわゆる実働クラウンプライとの間に半径方向に位置する。補強プライは、少なくとも実働プライと一緒になって三角形構造補強材を形成し、この三角形構造補強材は、これが受ける種々の応力下において、生じる変形量が非常に僅かであり、補強プライの本質的の役割は、補強要素の全てがタイヤのクラウンの領域で受ける横方向圧縮力に反作用することにある。
【００１０】
重車両用のタイヤの場合、単一の保護層が設けられるのが通例であり、その保護要素は、大抵の場合、同一方向に且つ半径方向最も外側の、それ故に半径方向に隣接した実働層の補強要素の角度と絶対値で言って同一の角度で差し向けられている。幾分凸凹の路面上を走行するようになった土木作業車両用のタイヤの場合、２枚の保護プライが存在することは、有利であり、補強要素は、或る１つの層から次の層にクロス掛けされ、半径方向内側の保護層の補強要素は、半径方向外部に位置すると共にこの半径方向内側保護層に隣接して位置する実働層の非伸張性補強要素とクロス掛け関係をなしている。
【００１１】
タイヤの円周方向又は長手方向は、タイヤの周囲に対応すると共にタイヤの走行方向によって定められる方向である。
【００１２】
タイヤの横方向又は軸方向は、タイヤの回転軸線に平行である。
【００１３】
半径方向は、タイヤの回転軸線と交差し且つこれに垂直な方向である。
【００１４】
タイヤの回転軸線は、タイヤが通常の使用中に回転する中心となる軸線である。
【００１５】
半径方向面又は子午面は、タイヤの回転軸線を含む平面である。
【００１６】
円周方向中間平面又は赤道面は、タイヤの回転軸線に垂直であり且つタイヤを２つの半部に区分する平面である。
【００１７】
或る特定の現行の「ロード」タイヤは、世界中で道路ネットワークが向上していると共に自動車専用道路ネットワークが広がっているので、高速で且つますます長く遠出して走行するようになっている。タイヤが問題なく走行するための必要条件の全てにより、タイヤは、タイヤの摩耗が少ないので長い距離（キロメートル）にわたって走行できる。しかしながら、このタイヤの耐久性は、損なわれる。かかるタイヤの寿命を延ばすためにはかかる寿命に対して１回又はそれどころか２回の更生（山掛け）作業を行なうことができるようにするためには、かかる更生作業に耐えるのに十分な耐久性を持つ構造体、特にカーカス補強材を維持することが必要である。
【００１８】
このようにして更生されたタイヤの特に過酷な条件下における長距離にわたる走行は、これらタイヤの耐久性の面において明らかに効果的に限度をもたらす。
【００１９】
カーカス補強材の構成要素は、特に、走行中、曲げ応力及び圧縮応力を受け、これら応力は、これら構成要素の耐久性に悪影響を及ぼす。カーカス補強材層の補強要素を構成するコードは、事実、タイヤが走行しているとき、大きな応力、特に繰り返し曲げ応力又は曲率の変化を受け、それにより細線相互間に摩擦が生じ、したがって摩耗及び疲労が生じ、この現象は、「疲労フレッチング」と呼ばれている。
【００２０】
タイヤのカーカス補強材を強化するこれら機能を実現させるため、コードは、第１に、曲げの際に良好な可撓性及び高い耐久性を持たなければならず、このことは、特に、これらの細線が比較的小さな直径、好ましくは、０．２８ｍｍ未満、より好ましくは０．２５ｍｍ未満の直径を備えなければならず、一般に、タイヤのクラウン補強材のための従来型コードで用いられている細線の直径よりも小さい直径を持たなければならないということを意味している。
【００２１】
カーカス補強材のコードも又、コードのその正に性状に起因して「疲労‐腐食」という現象を受け、かかる疲労腐食は、例えば酸素や水分のような腐食性作用物質の通過を促進し或いは、それどころか、これら作用物質を排出させる。具体的に説明すると、例えば切れ目に続く劣化の結果として又は単に、タイヤの内面の透過度（これは、小さいけれども）のためにタイヤに入り込んだ空気又は水は、コードの構造そのもののためにコード内に形成されているチャネルによって運ばれる場合がある。
【００２２】
一般に、「疲労‐フレッチング‐腐食」という総称的な用語でひとくくりされるこれら疲労現象の全ては、コードの機械的性質の徐々に進行する劣化の原因であり、最も過酷な走行条件下において、コードの寿命に悪影響を及ぼす場合がある。
【００２３】
カーカス補強材のこれらコードの耐久性を向上させるため、特に、タイヤのキャビティの内壁を形成するゴム層の厚さを増大させることが知られており、その目的は、かかるゴム層の透過度を最小限に抑えることにある。この層は、通常、タイヤを良好に密封するよう一部がブチルゴムで構成されている。この種の材料は、タイヤのコストを増大させるという欠点を持つ。
また、特にゴムによる透過度を増大させ、かくして酸化剤の通過サイズを制限するようコードの構成を設計変更することが知られている。
【００２４】
さらに、特に駆動アクスル又はトレーラに関する二重形態が用いられる場合、路上運搬用の重車両へのタイヤの使用の結果として、これらタイヤは、不用意にも、デフレートモードで用いられることになる。実施した分析結果の示すところによれば、運転手がこのことを知らない状態でタイヤがインフレーション不足モードで用いられる場合が多いからである。かくして、インフレーション不足状態のタイヤは、相当な走行距離にわたりしょっちゅう用いられている。このように用いられるタイヤは、通常の使用条件下の場合よりも大きな変形を生じ、それにより、「座屈」型のカーカス補強材のコードの変形が生じる場合があり、かかる変形は、特にインフレーション圧力に起因した応力に耐える上で極めて不利である。
【００２５】
カーカス補強材要素の座屈の恐れに起因したこの問題を抑えるため、コードを包囲すると共にコード又はコードの構成細線が座屈する恐れをなくす追加の細線が巻き付けられたケーブルを用いることが知られている。このように製造されたタイヤは、タイヤが低いインフレーション圧力で走行することによる損傷を受ける恐れが少ないが、特にタイヤが走行しているときにタイヤの変形中におけるたが掛け細線とコードの外側細線との間の摩擦に起因して、曲げ耐久性の面における性能の低下を示す。
【００２６】
また、タイヤのキャビティの内壁を形成しているゴム層の厚さを座屈しやすいカーカス補強材の領域に向いた領域において少なくとも局所的に増大させることによりインフレーション不足のタイヤが走行しているときのこのコードの座屈の問題を軽減することが知られている。上述したように、カーカス補強材をタイヤのキャビティから隔てるゴム層の厚さの増大、実際には局所増大の結果として、タイヤのコストが高くなる。
【先行技術文献】
【特許文献】
【００２７】
【特許文献１】欧州特許第０５８２１９６号明細書
【発明の概要】
【発明が解決しようとする課題】
【００２８】
かくして、本発明者は、特にインフレーションの面での走行条件とは無関係に且つタイヤの製造費が許容可能なままの状態で、耐摩耗性が路上使用向きに維持され、特に、耐久性が特に「疲労‐腐食」又は「疲労‐フレッチング‐腐食」現象に関して向上したタイヤを備えた重車両を提供するという仕事に取り組んだ。
【課題を解決するための手段】
【００２９】
この目的は、本発明によれば、少なくとも１つの金属補強要素層から成る半径方向カーカス補強材を有するタイヤであって、タイヤが、それ自体トレッドで半径方向に被覆されたクラウン補強材を有し、トレッドが２つのサイドウォールを経て２つのビードに接合されている、タイヤにおいて、少なくとも１つのカーカス補強材層の金属補強要素は、透過度試験において２０ｃｍ3／分未満の流量を示す非たが掛けコードであり、半径方向平面で見て、タイヤの子午線輪郭形状の少なくとも一部にわたり、タイヤのキャビティの内面とキャビティの内面の最も近くに位置するカーカス補強材の金属補強要素の箇所との間のゴムコンパウンドの厚さは、３．５ｍｍ以下であり、半径方向平面で見て、タイヤの２つの別々の部分のそれぞれのタイヤのキャビティの内面とキャビティの内面の最も近くに位置するカーカス補強材の金属補強要素の箇所との間のゴムコンパウンドの厚さの比は、１．１５を超え、好ましくは１．３５を超えることを特徴とするタイヤによって達成された。
【００３０】
透過度又は通気度試験は、所与の時間にわたり一定の圧力下で試験体を通過した空気の量を測定することによって試験対象のコードの長手方向における空気の透過度又は通気度を求めるために用いられる。当業者には周知であるかかる試験の原理は、コードが空気に対して不透過性であるようにするためにコードの処理の有効性を実証することにある。この試験は、例えば、規格ＡＳＴＭ・Ｄ２６９２−９８に記載されている。
【００３１】
この試験は、コードが補強している加硫ゴムプライから引き剥がしにより直接取り出されたコード及びかくして硬化ゴムが浸透したコードに対して行われる。
【００３２】
試験をこの場合以下の仕方で包囲ゴムコンパウンド（又は被覆ゴム）で被覆された長さ２ｃｍのコード片について実施し、１バールの圧力下で空気をコードの入口に注入し、流量計を用いてこれから出る空気の量を測定する（例えば、０〜５００ｃｍ3／分まで較正する）。測定中、コード試験体をコードの長手方向軸線に沿って一端から他端までコードを通過した空気の量だけが測定されるよう圧縮シール（例えば、高密度フォーム又はゴムシール）中に不動化する。中実ゴム試験体を用いて、即ち、コードなしのゴム試験体を用いて、シール自体により提供される密封度を、事前チェックする。
【００３３】
測定された平均空気流量（１０個の試験体に関する平均値）は、コードの長手方向不透過性が高ければ高いほど、それだけ一層低い。測定値は±０．２ｃｍ3／分という精度で行われるので、０．２ｃｍ3／分以下の測定値は、ゼロと見なされ、これら測定値は、コードの軸線に沿って（即ち、コードの長手方向に沿って）完全に気密であるといえるコードに対応している。
【００３４】
この浸透度試験は、ゴム配合物によるコードの浸透の度合いを間接的に測定する簡単な手段にもなる。測定流量は、ゴムによるコードの浸透度が高ければ高いほど、それだけ一層低くなる。
【００３５】
浸透度試験において２０ｃｍ3／分未満の流量を示すコードは、６６％を超える浸透度を有する。
【００３６】
コードの浸透度は又、以下に説明する方法を用いて推定できる。層状コードの場合、この方法では、先ず最初に、２〜４ｃｍの長さを持つ試料の外側層を除去し、次に、長手方向に沿い且つ所与の軸線に沿って、ゴムコンパウンドの長さの和を試料の長さで除算して得られる値を求める。これらゴムコンパウンド長さ測定では、この長手方向軸線に沿って浸透しなかった空間が除かれる。かかる測定は、試料の周囲に沿って分布して位置する３本の長手方向軸線に沿って繰り返すと共に５つのコードを試料に対して繰り返す。
【００３７】
コードが数個の層を有する場合、最初の除去ステップを新たに外側に位置する層について繰り返し、ゴムコンパウンドの長さを長手方向軸線に沿って測定する。
【００３８】
次に、このようにして求められたゴムコンパウンド長さと試料長さの比の全てを平均してコードの浸透度を求める。
【００３９】
タイヤのキャビティの内面とこの表面の最も近くに位置する補強要素の箇所との間のゴムコンパウンド厚さは、タイヤのキャビティの内面上へのかかる内面の最も近くに位置する補強要素の箇所の端の投影像の長さに等しい。
【００４０】
ゴムコンパウンドの厚さの測定をタイヤの断面に関して実施し、したがって、タイヤは、非インフレート状態にある。
【００４１】
本発明の好ましい実施形態によれば、カーカス補強材のコードは、透過度試験において、１０ｃｍ3／分未満、好ましくは２ｃｍ3／分未満の流量を示す。
【００４２】
本発明の有利な実施形態によれば、タイヤのキャビティの内面とキャビティの内面の最も近くに位置するカーカス補強材の金属補強要素の箇所との間のゴムコンパウンドの厚さは、タイヤの子午線輪郭形状の少なくとも２／３にわたり３．５ｍｍ以下である。
【００４３】
本発明者の実証したところによれば、本発明に従ってこのように製造されたタイヤにより、耐久性と製造費との間に見出される妥協点の観点において非常に有利な向上が得られる。確かに、かかるタイヤの耐久性は、通常の走行条件下にあるにせよインフレーション不足モードで走行している場合であるにせよいずれにせよ、少なくとも上述した最善の解決策の場合と同じほど良好である。さらに、カーカス補強材とタイヤのキャビティとの間のゴムコンパウンド層の厚さは、標準型タイヤの厚さよりも小さいので（この厚さは、タイヤの最も高価のコンポーネントのうちの１つを構成する）、タイヤの製造費は、標準型タイヤの製造費よりも低い。浸透度試験において２０ｃｍ3／分未満の流量を示すカーカス補強材のコードは、一方において、腐食に起因した危険性を制限することができると共に他方において座屈防止効果を提供するように思われ、かくして、タイヤのキャビティの内面とカーカス補強材との間のゴムコンパウンドの厚さを最小限に抑えることができる。タイヤの子午線輪郭形状の或る特定の領域にわたり、タイヤのカーカス補強材とキャビティとの間のゴムコンパウンドの層の厚さは、本発明によれば、例えば通常の作動条件下において曲げ応力の面で最も高い応力を受ける領域においてコードが腐食する恐れをできるだけ制限するよう大きいように設計される。
【００４４】
本発明の好ましい実施形態によれば、半径方向平面で見て、タイヤの子午線輪郭形状の少なくとも一部にわたり、タイヤのキャビティの内面とキャビティの内面の最も近くに位置するカーカス補強材の金属補強要素の箇所との間のゴムコンパウンドの厚さは、３．５ｍｍを超え、好ましくは４ｍｍを超える。
【００４５】
より好ましくは、タイヤのキャビティの内面とキャビティの内面の最も近くに位置するカーカス補強材の金属補強要素の箇所との間のゴムコンパウンドの厚さが３．５ｍｍを超えるタイヤの輪郭形状の一部分の子午線長さは、５〜２０ｍｍである。
【００４６】
有利には、本発明によれば、タイヤのキャビティの内面とキャビティの内面の最も近くに位置するカーカス補強材の金属補強要素の箇所との間のゴムコンパウンドの厚さは、変形領域のカーカス補強材の子午線輪郭形状の問題の部分相互間の曲率の差が接触領域及びこの接触領域と反対側の領域の押し潰しに鑑みて、通常の作動条件下において０．００８ｍｍ−1未満である場合、タイヤの子午線輪郭形状の少なくとも２／３にわたり３．５ｍｍ以下である。
【００４７】
カーカス補強材の子午線輪郭形状の問題の部分は、厚さの測定が行われる金属補強要素の上述の箇所を包囲した部分である。
【００４８】
同様に、タイヤのキャビティの内面とキャビティの内面の最も近くに位置するカーカス補強材の金属補強要素の箇所との間のゴムコンパウンドの厚さは、変形領域のカーカス補強材の子午線輪郭形状の問題の部分相互間の曲率の差が接触領域及びこの接触領域と反対側の領域の押し潰しに鑑みて、通常の作動条件下において０．００８ｍｍ−1未満である場合、タイヤの子午線輪郭形状の少なくとも２／３にわたり３．５ｍｍ以下である。子午線輪郭形状のこれら部分は、変形により最も大きな応力を受けると共に例えばタイヤに取り付けられたホイールのリムフランジに向いたタイヤサイドウォールの領域又はホイールのショルダに対応したタイヤの領域であるタイヤの部分に相当している。
【００４９】
本発明の好ましい変形例によれば、タイヤの輪郭形状の子午線長さは、タイヤのキャビティの内面とキャビティの内面の最も近くに位置するカーカス補強材の金属補強要素の箇所との間のゴムコンパウンドの厚さが３．５ｍｍを超えるせいぜい４つの部分から成る。
【００５０】
本発明の好ましい変形例によれば、タイヤのキャビティの内面とキャビティの内面の最も近くに位置するカーカス補強材の金属補強要素の箇所との間のゴムコンパウンドの厚さが３．５ｍｍを超えるタイヤの輪郭形状の少なくとも２つの部分は、タイヤの内面上へのタイヤのショルダ端の正投影像上に、タイヤのキャビティの内面の曲線横座表上で測定して２０ｍｍの範囲内で心出しされる。
【００５１】
本発明との関連において、ショルダ端は、タイヤのショルダの付近において、一方の側のトレッドの軸方向外端（トレッドパターンの頂部）及び他方の側のサイドウォールの半径方向外端の表面の接線の交点のタイヤの外面上への正投影像によって定められる。
【００５２】
本発明のこの変形例によれば、タイヤのキャビティの内面とキャビティの内面の最も近くに位置するカーカス補強材の金属補強要素の箇所との間のゴムコンパウンドの厚さが３．５ｍｍを超えるタイヤの輪郭形状の少なくとも２つの部分は、リムフランジの半径方向最も外側の箇所に接触するようになったタイヤの外面上の箇所のタイヤの内面上への正投影像上に、タイヤのキャビティの内面の曲線横座表上で測定して２０ｍｍの範囲内で心出しされる。
【００５３】
本発明の好ましい実施形態によれば、タイヤのキャビティと半径方向最も内側のカーカス補強材層の補強要素との間のゴムコンパウンドが少なくとも２つのゴムコンパウンド層を構成し、タイヤのキャビティの内面とキャビティの内面の最も近くに位置するカーカス補強材の金属補強要素の箇所との間のゴムコンパウンドの厚さが３．５ｍｍ以下のタイヤの子午線輪郭形状の部分について、半径方向最も内側のゴムコンパウンド層の厚さは、２ｍｍ未満、好ましくは１．８ｍｍ未満である。上述したように、通常、この層は、タイヤの不透過性を増大させるよう一部がブチルゴムで構成されている。というのは、この種の材料は、費用をそれほど考慮しなくても済み、この層の減少が望ましいからである。
【００５４】
また、好ましくは、本発明によれば、半径方向平面で見て、タイヤの子午線輪郭形状の少なくとも一部にわたり、タイヤのキャビティの内面とキャビティの内面の最も近くに位置するカーカス補強材の金属補強要素の箇所との間のゴムコンパウンドの厚さは、３．５ｍｍ以下であり、タイヤのキャビティの内面を形成するゴムコンパウンドの厚さは、１．７ｍｍ未満である。
【００５５】
本発明のこの好ましい実施形態によれば、タイヤのカーカス補強材とキャビティとの間のゴムコンパウンドの層の小さな厚さの付近において、タイヤのキャビティの内面を形成するゴムコンパウンドの厚さは、１．７ｍｍ未満である。通常ブチルゴムから成るタイヤのキャビティの内面を形成するこのゴムコンパウンドは、タイヤの製造において、無視できないほどの費用の材料である。タイヤの子午線輪郭形状の一部にわたり１．７ｍｍ未満の値へのこのゴムコンパウンドの厚さの減少の結果として、有利には、タイヤの費用が減少する。
【００５６】
また、有利には、半径方向平面で見て、タイヤの２つの別々の部分のそれぞれのタイヤのキャビティの内面を形成するゴムコンパウンドの厚さの比は、１．１５を超える。
【００５７】
この場合も又、有利には、本発明によれば、タイヤのキャビティの内面とキャビティの内面の最も近くに位置するカーカス補強材の金属補強要素の箇所との間のゴムコンパウンドの厚さが３．５ｍｍ以下のタイヤの子午線輪郭形状の部分について、ゴムコンパウンドの半径方向最も内側の層に半径方向に隣接して位置するゴムコンパウンドの層の厚さは、２．５ｍｍ未満、好ましくは２ｍｍ未満である。構成成分により特に空気中の酸素を固定することができるこの層の厚さも又、タイヤのコストを一段と減少させるよう減じられるのが良い。
【００５８】
これら２つの層の各々の厚さは、かかる層の一方の表面上の箇所のかかる層の他方の表面上への正投影像の長さに等しい。
【００５９】
本発明の有利な一実施形態によれば、カーカス補強材の少なくとも１つの層の金属補強要素は、少なくとも２つの層を有するコードであり、少なくとも内側の層は、架橋可能な又は架橋済みのゴム配合物、好ましくは少なくとも１種類のジエンエラストマーを主成分とする架橋可能な又は架橋済みのゴム配合物から成る層で外装されている。
【００６０】
本発明は又、少なくとも１つの金属補強要素層から成る半径方向カーカス補強材を有するタイヤであって、タイヤが、それ自体トレッドで半径方向に被覆されたクラウン補強材を有し、トレッドが２つのサイドウォールを経て２つのビードに接合されている、タイヤにおいて、カーカス補強材の少なくとも１つの層の金属補強要素は、少なくとも２つの層を有する非たが掛けコードであり、少なくとも内側の層は、架橋可能な又は架橋済みのゴム配合物、好ましくは少なくとも１種類のジエンエラストマーを主成分とする架橋可能な又は架橋済みのゴム配合物から成る層で外装されており、半径方向平面で見て、タイヤの子午線輪郭形状の少なくとも一部にわたり、タイヤのキャビティの内面とキャビティの内面の最も近くに位置するカーカス補強材の金属補強要素の箇所との間のゴムコンパウンドの厚さは、３．５ｍｍ以下であり、半径方向平面で見て、タイヤの２つの別々の部分のそれぞれのタイヤのキャビティの内面とキャビティの内面の最も近くに位置するカーカス補強材の金属補強要素の箇所との間のゴムコンパウンドの厚さの比は、１．１５を超え、好ましくは１．３５を超えることを特徴とするタイヤを提供する。
【００６１】
「少なくとも１種類のジエンエラストマーを主成分とする配合物」という表現は、公知のように、かかる配合物が主としてこのジエンエラストマー又はこれらのジエンエラストマーを含んでいる（即ち、質量フラクション（分率）が５０％を超える）ということを意味するものと理解されたい。
【００６２】
本発明によるシースは、有利にはほぼ円形の断面を有する連続スリーブを形成するようシーズが覆っている層の周りに連続的に延びている（即ち、このシースは、半径方向に垂直なコード「オルトラジアル（orthoradial）」方向に連続している）ことに注目されるべきである。
【００６３】
また、このシースのゴム配合物は架橋可能であり又は架橋済みであり、即ち、かかるゴム配合物は、定義上、適当な架橋系であり、かくして、これが硬化を生じている状態で（すなわち、これが硬化するが、溶融しない状態で）ゴム配合物が架橋可能であることに注目されるべきである。かくして、このゴム配合物を「非溶融性」と呼ぶことができる。というのは、このゴム配合物をどのような温度に加熱してもかかるゴム配合物を溶融することができないからである。
【００６４】
「ジエン」エラストマー又はゴムという用語は、公知のように、少なくとも一部がジエンモノマー（共役であるにか否かを問わず、２つの炭素−炭素２重結合を備えたモノマー）から得られるエラストマー（すなわち、ホモポリマー又はコポリマー）を意味するものと理解されたい。
【００６５】
ジエンエラストマーは、公知のように、２つのカテゴリ、すなわち「本質的に不飽和」ジエンエラストマー及び「本質的に飽和」ジエンエラストマーと呼ばれるカテゴリに分類可能である。一般に、「本質的に不飽和」ジエンエラストマーとは、本願では、少なくとも一部が、１５％（モル％）より大きい一定含有量のジエンオリジン（共役ジエン）のメンバー又はユニットを有する共役ジエンモノマーから得られるジエンエラストマーを意味するものと理解すべきである。かくして、例えば、ブチルゴム又はジエンのコポリマー及びＥＰＤＭ型のα−オレフィンのコポリマー等のジエンエラストマーは、前述の定義には含まれず、より詳しくは、「本質的に飽和」されたジエンエラストマーとして説明される（低い又は非常に低い（常に１５％より低い）含有量のジエンオリジンのユニット）「本質的に不飽和」のジエンエラストマーのカテゴリ内で、「高度の不飽和」ジエンエラストマーとは、特に、５０％より大きい一定含有量のジエンオリジン（共役ジエン）のユニットを有するジエンエラストマーを意味するものと理解すべきである。
【００６６】
これらの定義が与えられているものとして、次のことが、本発明のコードに使用できるジエンエラストマーを特に意味するものと理解されよう。
（ａ）４〜１２個の炭素原子をもつ共役ジエンモノマーの重合により得られるあらゆるホモポリマー
（ｂ）１つ以上の共役ジエンと８〜２０個の炭素原子をもつ１種類又は２種類以上  の芳香族ビニル化合物との共重合により得られるあらゆるコポリマー
（ｃ）例えば、エチレン及び上記種類の非共役ジエンモノマーから得られる、より詳しくは１，４−ヘキサジエン、エチリデンノルボルネン又はジクロペンタジエン等の、エチレンと、３〜６個の炭素原子をもつα−オレフィンと、６〜１２個の炭素原子をもつ非共役ジエンモノマーとの共重合により得られる三元コポリマー
（ｄ）イソブテン及びイソプレン（ブチルゴム）のコポリマー及びこの種のコポリマーのハロゲン化、より詳しくは塩素化又は臭化バージョン
【００６７】
本発明は、任意種類のジエンエラストマーに利用できるが、本発明は、主として本質的に不飽和ジエンエラストマー、特に上記種類（ａ）又は（ｂ）のジエンエラストマーに使用される。
【００６８】
かくして、ジエンエラストマーは、ポリブタジエン（ＢＲ）、天然ゴム（ＮＲ）、合成ポリイソプレン（ＩＲ）、種々のブタジエンコポリマー、種々のイソプレンコポリマー及びこれらのエラストマーの配合物からなる群から選択するのが好ましい。これらのコポリマーは、ブタジエン／スチレンコポリマー（ＳＢＲ）、イソプレン／ブタジエンコポリマー（ＢＩＲ）、イソプレン／スチレンコポリマー（ＳＩＲ）及びイソプレン／ブタジエン／スチレンコポリマー（ＳＢＩＲ）からなる群から選択するのがより好ましい。
【００６９】
より好ましくは、本発明によれば、選択されるジエンエラストマーは、主として（即ち、５０ｐｈｒ超える）、イソプレンエラストマーから成る。「イソプレンエラストマー」という用語は、公知のように、イソプレンホモポリマー又はコポリマーを意味し、換言すれば、天然ゴム（ＮＲ）、合成ポリイソプレン（ＩＲ）、種々のイソプレンコポリマー及びこれらのエラストマーの配合物からなる群から選択されるジエンエラストマーを意味するものと理解されたい。
【００７０】
本発明の有利な実施形態によれば、選択されるジエンエラストマーは、もっぱら（すなわち１００ｐｈｒに関し）、天然ゴム、合成ポリイソプレン又はこれらのエラストマーの配合物から成り、合成ポリイソプレンは、シス１，４結合の含有量（モル％）、好ましくは９０％より大きい、より好ましくは９８％より大きい含有量を有する。
【００７１】
本発明の特定の一実施形態によれば、この天然ゴム及び／又はこれらの合成ポリイソプレンと、他の高度の不飽和ジエンエラストマー、特に上記のようなＳＢＲ又はＢＲとのブレンドを使用することもできる。
【００７２】
本発明のコードのゴムシースには単一又は幾つかのジエンエラストマーを含有させることができ、かかるジエンエラストマーは、ジエンエラストマー以外の任意の種類の合成エラストマー又はエラストマー以外のポリマー（例えば熱可塑性ポリマー。エラストマー以外のこれらのポリマーは少数ポリマーとして存在する）と組合せて使用できる。
【００７３】
シースのゴム配合物には、どのようなプラストマーも含まれず、かかるシースのゴム配合物は、ポリマーベースとして１つのジエンエラストマー（又はジエンエラストマーの配合物）のみを有するのが好ましいが、かかる配合物は、１種類の又は多種類のエラストマーの質量フラクションｘeより少ない質量フラクションｘpの少なくとも１つのプラストマーを更に含んでも良い。かかる場合、好ましくは次の関係式、即ち０＜ｘp＜０．５ｘeが適用され、より好ましくは、次の関係式、即ち０＜ｘp＜０．１ｘeが適用される。
【００７４】
好ましくは、ゴムシースの架橋系は、加硫系と呼ばれる系であり、即ち、硫黄（又は硫黄供与体）及び第一加硫促進剤である。このベース加硫系には、種々の既知の第二促進剤又は加硫活性剤を添加できる。硫黄は、好ましくは０．５〜１０ｐｈｒの間、より好ましくは１〜８ｐｈｒの間の量で使用され、第一加硫促進剤（例えば、スルフェンアミド）が好ましくは０．５〜１０ｐｈｒ、より好ましくは０．５〜５．０ｐｈｒの間の量で使用される。
【００７５】
本発明によるシースのゴム配合物は、架橋系に加え、タイヤ用ゴム組成に使用できる全ての通常成分、例えばカーボンブラックをベースとする補強フィラー及び／又は補強無機フィラーを含み、かかる補強無機フィラーには、シリカ、耐老化剤（例えば酸化防止剤）、エキステンダーオイル、可塑剤又は未硬化状態での配合物の加工を容易にする薬剤、メチレン受容体及び供与体、樹脂、ビスマレイミド（bismaleimides）、「ＲＦＳ」（レゾルシノール／ホルムアルデヒド／シリカ）形式の既知の接着促進系、又は金属塩（より詳しくはコバルト塩）がある。
【００７６】
好ましくは、ゴムシースの配合物は、架橋状態では、ＡＳＴＭ・Ｄ・４１２（１９９８）規格に従って測定した１０％伸び率における割線伸びモジュラス（Ｍ１０と呼ばれる）が２０ＭＰａ未満、より好ましくは１２ＭＰａ未満であり、特に４〜１１ＭＰａである。
【００７７】
好ましくは、このシースの配合物は、本発明によるコードが補強用のものである場合のゴムマトリックスに使用される配合物と同一のものが選択される。かくして、シース及びゴムマトリックスのそれぞれの材料間に不適合性の問題は生じない。
【００７８】
好ましくは、上記配合物は、天然ゴムを主成分としており、かかる配合物は、補強フィラーとしてカーボンブラック、例えばＡＳＴＭ３００、５００又は７００等級（例えばＮ３２６，Ｎ３３０、Ｎ３４７、Ｎ３７５、Ｎ６８３又はＮ７７２）のカーボンブラックを含む。
【００７９】
本発明の変形例によれば、カーカス補強材の少なくとも１つの層の金属補強要素は、タイヤカーカス補強材の補強要素として使用できる［Ｌ＋Ｍ］又は［Ｌ＋Ｍ＋Ｎ］構造の層状金属コードであり、層状金属コードは、直径ｄ1のＬ本の細線（Ｌは、１〜４である）を有する第１の層Ｃ１をピッチｐ2で螺旋の状態に互いに巻かれた直径ｄ2のＭ本の細線（Ｍは、３〜１２である）を有する少なくとも１つの中間層Ｃ２で包囲したものであり、中間層Ｃ２は、オプションとして、ピッチｐ3で螺旋の状態に互いに巻かれた直径ｄ3のＮ本の細線（Ｎは、８〜２０である）の外側層Ｃ３によって包囲され、少なくとも１種類のジエンエラストマーを主成分とする架橋可能な又は架橋済みゴム配合物から成るシースが、［Ｌ＋Ｍ］構造では、第１の層Ｃ１を覆い、［Ｌ＋Ｍ＋Ｎ］構造では、少なくとも中間層Ｃ２を覆う。
【００８０】
好ましくは、内側層又は第１の層（Ｃ１）の細線の直径は、０．１０〜０．５ｍｍであり、層（Ｃ２，Ｃ３）の細線の直径は、０．１０〜０．５ｍｍである。
【００８１】
外側層（Ｃ３）の細線の螺旋巻きピッチは、８〜２５ｍｍである。
【００８２】
本発明の意味の範囲内において、ピッチは、コードの軸線に平行に測定された長さを表し、コードの端のところでは、このピッチを持つ細線は、コードの軸線回りに丸一回転し、かくして、軸線がこの軸線に垂直であり且つコードの構成層の細線のピッチに等しい長さだけ隔てられた２つの平面によって分けられた場合、これら２つの平面内に位置するこの細線の軸線は、問題の細線の層に相当する２つの円上に同一の位置を有する。
【００８３】
本発明によるコードでは、下記特性の少なくとも１つ、より好ましくは全てが満たされる。
‐層Ｃ３は飽和層である。すなわち、この層には、少なくとも直径ｄ3の第（Ｎ＋１）番目の細線をこれに追加するには不十分なスペースが存在する。ここで、Ｎは、層Ｃ２の回りに１つの層として巻回できる細線の最大本数を表す。
‐ゴムシースは、内側層Ｃ１を覆い及び／又は中間層Ｃ２の隣接対の細線を分離する。
‐ゴムシースは、事実上、層Ｃ３の各細線の半径方向内方の半周を覆い、この層Ｃ３の隣接対をなす細線を互いに分離する。
【００８４】
本発明のＬ＋Ｍ＋Ｎ構造では、中間層Ｃ２は、好ましくは６本又は７本の細線を有し、この場合、本発明によるコードは下記の好ましい特性を有している（ｄ1、ｄ2、ｄ3、ｐ2、ｐ3の単位は、ｍｍである）。
（ｉ）    ０．１０＜ｄ1＜０．２８
（ｉｉ）  ０．１０＜ｄ2＜０．２５
（ｉｉｉ）０．１０＜ｄ3＜０．２５
（ｉｖ）  Ｍ＝６又はＭ＝７
（ｖ）    ５π（ｄ1＋ｄ2）＜ｐ2≦ｐ3＜５π（ｄ1＋２ｄ2＋ｄ3）
（ｖｉ）  層Ｃ２，Ｃ３の細線は、同一捩り方向（Ｓ／Ｓ又はＺ／Ｚ）に巻かれている。
【００８５】
好ましくは、特性（ｖ）は、ｐ2≦ｐ3であるようなものであり、従って、このコードは、更に特性（ｖｉ）（層Ｃ２及びＣ３の細線が同一方向に巻かれている）を考慮すると、「コンパクト」であると言える。
【００８６】
特性（ｖｉ）によれば、層Ｃ２及びＣ３の全ての細線は同じ捩り方向、すなわち、Ｓ方向（Ｓ／Ｓ構造）又はＺ方向（Ｚ／Ｚ構造）のいずれかの方向に巻かれる。層Ｃ２及びＣ３を同方向に巻くと、本発明によるコードにおいて、これらの２つの層Ｃ２及びＣ３間の摩擦を最小にでき、従って該層を構成する細線の摩耗を最小限に抑えることができる（というのは、もはや細線間に交差接触が存在しないからである）。
【００８７】
好ましくは、本発明のコードは１＋Ｍ＋Ｎ構造の層状コードであり、即ち、その内側層Ｃ１は、単一細線から成る。
【００８８】
この場合も又、有利には、比（ｄ1／ｄ2）が、次式のように、層Ｃ２の細線の本数Ｍ（６又は７）に従って所与の範囲内に設定される。
Ｍ＝６の場合、０．９＜（ｄ1／ｄ2）＜１．３
Ｍ＝７の場合、１．３＜（ｄ1／ｄ2）＜１．６
【００８９】
小さすぎる比の値は、層Ｃ２の内側層と細線との間の摩耗にとって不利な場合がある。大き過ぎる比の値は、最終的な強度レベルがほとんど変更されない場合、コードのコンパクトさ及びコードの可撓性を損なう場合がある。直径ｄ1が過度に大きいことによる内側層Ｃ１の剛性の増大は、ケーブリング作業中のコードの実現容易性そのものにとって不利な場合がある。
【００９０】
層Ｃ２及びＣ３の細線は、同一の直径を有しても良く、或いは層毎に異なる直径を有しても良い。特にケーブリング方法を簡単化しかつコストを低減させるためには、同じ直径（ｄ2＝ｄ3）の細線を使用するのが好ましい。
【００９１】
層Ｃ２の周囲に単一飽和層Ｃ３として巻回可能な細線の最大本数Ｎmaxは、当然のことながら、多くのパラメータ（内側層の直径ｄ2、層Ｃ２の細線の本数Ｍ及び直径ｄ2、層Ｃ３の細線の直径ｄ3）で決まる。
【００９２】
本発明は、１＋６＋１０、１＋６＋１１、１＋６＋１２、１＋７＋１１、１＋７＋１２又は１＋７＋１３構造のコードから選択されるコードについて実施するのが好ましい。
【００９３】
一方においてはコードの強度、実現容易性及び曲げ強度と他方においてゴム浸透度との良好な妥協点を見出すためには、層Ｃ２及びＣ３の細線の直径が０．１２〜０．２２ｍｍの間にあることが好ましい（両者の直径が同一であるか否かは問わない）。
【００９４】
かかる場合、次の関係式を満たすことがより好ましい。すなわち、
０．１４＜ｄ2＜０．２２
０．１２＜ｄ2≦ｄ3＜０．２０
５＜ｐ2≦ｐ3＜１２（小ピッチ、単位ｍｍ）、又は
２０＜ｐ2≦ｐ3＜３０（大ピッチ、単位ｍｍ）
【００９５】
０．１９ｍｍよりも小さい直径は、コードの曲率が大きく変化しているときに細線の受ける応力レベルを小さくするのに役立つ場合があり、他方、０．１６ｍｍよりも大きい直径を、特に細線の強度及び工業的コストの理由で選択することが好ましい。
【００９６】
有利な一実施形態では、例えば、ｐ2及びｐ3を８〜１２ｍｍの間に選択し、１＋６＋１２構造のコードを使用するのが有利である。
【００９７】
好ましくは、ゴムシースの平均厚さは、０．０１０〜０．０４０ｍｍである。
【００９８】
一般に、本発明は、上述のカーカス補強コードを形成するために、任意の種類の金属細線、より詳しくは、例えば炭素鋼細線及び／又はステンレス鋼細線等のスチール細線を用いて実施できる。炭素鋼を使用することが好ましいが、当然のことながら、他のスチール又は他の合金を使用することが可能である。
【００９９】
炭素鋼を用いる場合、その炭素含有量（スチールの重量を基準とした％）は、好ましくは、０．１％〜１．２％、特に０．４％〜１．０％である。これら含有量は、タイヤに必要な機械的性質と細線の実現可能性との良好な妥協点となっている。注目されるべきこととして、０．５％〜０．６％の炭素含有量は、最終的に、かかるスチールを安価にする。というのは、これらは、引き抜き加工が容易だからである。また、本発明の別の有利な実施形態では、意図した用途に応じて、特にコストが低く且つ引き抜き加工性が良好なので、低炭素含有量、例えば０．２％〜０．５％の炭素含有量のスチールを用いることができる。
【０１００】
本発明によるコードは、当業者に知られている種々の技術によって、例えば２つのステップで、即ち、第１に、押出ヘッドを用いてＬ＋Ｍ中間構造又はコア（層Ｃ１＋Ｃ２）を外装し、第２に、このステップの次にこのようにして外装された層Ｃ２周りにＮ本の残りの細線（層Ｃ３）をケーブリング又はツイスティングする最終作業によって得ることができる。実施される場合のある中間巻回作業及び巻出し作業中にゴムシースにより引き起こされる未硬化状態における結合の問題は、例えば中間プラスチックフィルムを用いることによって当業者には知られているやり方で解決可能である。
【０１０１】
有利には、クラウン補強材は、周方向と、１０°〜４５°の角度をなして一方の層から他方の層にクロス掛けされた非伸張性補強要素の少なくとも２つの実働クラウン層で形成される。
【０１０２】
本発明の他の実施形態によれば、クラウン補強材は、周方向補強要素の少なくとも１つの層を更に含む。
【０１０３】
本発明の好ましい実施形態では、クラウン補強材には、半径方向外側に、少なくとも１つの補足保護プライが補足されており、少なくとも１つの補足保護プライは、該保護プライに半径方向に隣接して位置する実働プライの非伸張性要素のなす角度と同一の意味で周方向に対して１０°〜４５°の角度をなして差し向けられた弾性補強要素から成る。
【０１０４】
保護層は、幅の最も狭い実働層の軸方向幅よりも小さい軸方向幅を有するのが良い。かかる保護層は、幅の最も狭い実働層の軸方向幅よりも大きな軸方向幅を有しても良く、その結果、かかる保護層は、幅の最も狭い実働層の縁部を覆うようになり、幅の最も狭いものとしての半径方向上側層の場合、保護層は、追加の補強材の軸方向延長方向において軸方向幅にわたり幅の最も広い実働クラウン層に結合され、しかる後、軸方向外側において、厚さが少なくとも２ｍｍの異形要素によりかかる幅の最も広い実働層から結合解除されるようになる。弾性補強要素で形成された保護層は、上述の場合、一方において、オプションとして２つの実働層の縁部を互いに離隔させる異形要素の厚さよりも実質的に小さい厚さを持つ異形要素によって幅の最も狭い実働層の縁部から結合解除され、他方において、幅の最も広いクラウン層の軸方向幅よりも小さい又は大きい軸方向幅を有することができる。
【０１０５】
上述の本発明の実施形態のうちのいずれにおいても、クラウン補強材には、カーカス補強材とこのカーカス補強材の最も近くに位置する半径方向内側実働層との間で半径方向内側に、周方向と６０°の角度をなすと共にカーカス補強材の半径方向に最も近くの層の補強要素のなす角度と向きと同一の向きにあるスチール製の非伸長性金属補強要素の三角形構造形成層が更に補足されている。
【０１０６】
本発明の他の細部及び有利な特徴は、図１〜図４を参照して行なわれる本発明の例示の実施形態の説明から以下において明らかになろう。
【図面の簡単な説明】
【０１０７】
【図１ａ】本発明の一実施形態としてのタイヤを示す子午線略図である。
【図１ｂ】図１ａに示された略図の一部の拡大部分図である。
【図１ｃ】図１ａに示された図の別の部分の拡大部分図である。
【図２】図１に示されたタイヤのカーカス補強コードの概略断面図である。
【図３】本発明のカーカス補強コードの第１の追加の実施例の概略断面図である。
【図４】本発明のカーカス補強コードの第２の追加の実施例の概略断面図である。
【発明を実施するための形態】
【０１０８】
図は、理解しやすくするために縮尺通りには描かれていない。
【０１０９】
図１ａでは、タイプ３１５／７０Ｒ２２．５のタイヤ１がビードワイヤ４周りで２つのビード３内に繋留された半径方向カーカス補強材２を有している。カーカス補強材２は、単一の金属コード層１１及び２つの圧延層１３で形成されている。カーカス補強材２は、それ自体トレッド２で覆われたクラウン補強材５でたが掛けされている。クラウン補給材５は、内側から外側へ半径方向に、
‐プライの幅全体にわたって連続非たが掛け非伸張性金属コード１１．３５で形成された第１の実働層、これらコードは、１８°の角度をなして差し向けられている、
‐プライの幅全体にわたって連続非たが掛け非伸張性金属コード１１．３５で形成された第２の実働層、これらコードは、１８°の角度をなして差し向けられると共に第１の実働層の金属コードとたが掛けされている、
‐弾性金属コード６×３５で形成された保護層で形成されている。
【０１１０】
クラウン補強材５を構成するこれら層の全てが図に詳細に示されているわけではない。
【０１１１】
タイヤのキャビティを画定する内面１０は、本発明に従って、タイヤの子午線輪郭形状の残部よりも大きい内面１０とカーカス補強材２との間の厚さを有する部分９ａ，９ｂ，９ｃ，９ｄに対応した凸凹、例えばボス形状を有する。
【０１１２】
図１ｂは、図１ａの領域７ｂの拡大部を示しており、特に、タイヤのキャビティ８の内面１０と、この内面１０の最も近くに位置する補強要素１１の箇所１２との間のゴムコンパウンドの厚さＥを示している。この厚さＥは、表面１０上へのこの表面１０の最も近くに位置する補強要素１１の箇所１２の正投影像の長さに等しい。この厚さＥは、一方においてカーカス補強材２の半径方向内側圧延層１３の厚さを含むカーカス補強材２の補強要素１１中の種々のゴムコンパウンドの厚さと他方において、タイヤ１の内壁を形成するゴムコンパウンドの種々の層１４，１５の厚さｅ1，ｅ2の合計である。また、これら厚さｅ1，ｅ2は、それぞれ問題の層１４，１５の一方の表面上の箇所の他方の表面に対する正投影像の長さに等しい。
【０１１３】
これら厚さ測定は、それ故に取り付けられておらず、インフレートされてもいないタイヤの断面に関して実施される。
【０１１４】
Ｅの測定値は、３．２ｍｍに等しい。
【０１１５】
ｅ1，ｅ2の値は、それぞれ、１．４ｍｍ及び１．６ｍｍに等しい。
【０１１６】
図１ｃは、図１ａの領域７ｃの拡大図であり、特に、タイヤのキャビティ８の内面１０と部分９ｂの内面１０の最も近くに位置する補強要素１１の箇所１７との間のゴムコンパウンドの厚さＤを示している。この厚さＤは、部分９ｂの最も大きな厚さではなく、表面１０上への表面１０の最も近くに位置する補強要素１１の箇所１７の正投影像の長さに等しい。この厚さＤは、カーカス補強材２の補強要素１１相互間に配置された種々のゴムコンパウンドの厚さの合計である。これは、一方において、カーカス補強材の半径方向内側の圧延層１３の厚さであり、他方、タイヤ１の内壁を形成しているゴムコンパウンドの種々の層１４，１５，１６のそれぞれの厚さである。
【０１１７】
層１５は、上述したように、タイヤの封止具合を向上させるよう一部がブチルゴムで構成されている。層１４は、有利には、特に空気中の酸素を固定する構成成分を含む。これら２つの層の厚さの減少は、タイヤのコストの減少にとって望ましく、これら層の構成材料のコストは、無視できないほどである。部分９ｂ中のタイヤの子午線輪郭形状上に局所的に設けられた層１６は、有利には、変形の面で大きな応力を受けるタイヤの領域の封止機能を促進するよう組成の面で層１５に類似している。問題の部分９ａ，９ｂ，９ｃ，９ｄは、タイヤのショルダ及びタイヤに取り付けられたホイールのリムフランジに相当するタイヤの領域に対応している。
【０１１８】
部分９ｂの厚さＤは、４．７ｍｍに等しく、従って、４ｍｍよりも大きい。
【０１１９】
厚さＤと厚さＥの比は、１．４７に等しく、従って、１．１５よりも大きい。
【０１２０】
部分９ｂの過剰厚さの子午線長さに対応した長さＬは、１５ｍｍに等しく、従って５〜２０ｍｍである。４つの部分９ａ，９ｂ，９ｃ，９ｄの過剰厚さの長さの合計は、６０ｍｍに等しく、タイヤ１の壁１０の子午線輪郭形状の長さの８．６％に相当する。
【０１２１】
図１ｃの記載は、タイヤのキャビティのところに局所的に追加されたブチルゴムで構成されている部分のための追加の層１６を示している。層１６の性状は、本発明の他の実施形態によれば、異なっていても良い。さらに、局所過剰厚さは又、例えば層１４，１５のうちの一方又は両方のそれぞれの厚さを局所的に変えることにより又は１つ又は２つ以上の層を層１４，１５相互間に又はカーカス補強材２と層１４との間に局所的に挿入することにより得られても良い。
【０１２２】
内面１０とカーカス補強材２との間の厚さの局所的増大は、タイヤのコストの減少に反するが、かかる局所的増大の結果として、満足の行く耐久性とコストとの妥協点が見出される。
【０１２３】
図２は、図１に示されたタイヤ１のカーカス補強コード２１の概略断面図である。このコード２１は、１＋６＋１２構造の非たが掛け層状コードであり、このコードは、細線２２により形成された中央コアと、６本の細線２３で形成された中間層と、１２本の細線２５で形成された外側層とから成っている。
【０１２４】
コードは、次の特徴を有する（ｄ及びｐの単位は、ｍｍである）。
‐１＋６＋１２構造、
‐ｄ1＝０．２０
‐ｄ2＝０．１８
‐ｐ2＝１０
‐ｄ3＝０．１８
‐ｐ2＝１０
‐（ｄ2／ｄ3＝１
上記において、ｄ2及びｐ2は、それぞれ、中間層の細線の直径及び螺旋ピッチであり、ｄ3及びｐ3は、それぞれ、外側層の細線の直径及び螺旋ピッチである。
【０１２５】
細線２２で形成された中央コアと、６本の細線２３で形成された中間層とから成るコードのコアは、未加硫ジエンエラストマー（未硬化状態にある）を主成分とするゴム配合物２４で外装されている。押出ヘッドを用いて実施された細線２２を６本の細線２３で包囲して形成されたコアの外装に続き、このようにして外装されたコアの周りに１２本の細線２５をツイスティング又はケーブリングする最終作業を実施する。
【０１２６】
上述の方法に従って測定されたコード３１の浸透度は、９５％に等しい。
【０１２７】
ゴムシース２４を構成するエラストマー配合物は、上述の配合物から作られ、この場合、コードが補強するようになったカーカス補強材の圧延層１３と同一の天然ゴム及びカーボンブラックを主成分とする処方を有している。
【０１２８】
図３は、本発明のタイヤに使用することができる別のカーカス補強コード３１の概略断面図である。このコード３１は、３＋９構造の非たが掛け層状コードであり、このコードは、撚り合わされた３本の細線３２から成るコードで形成された中央コアと、９本の細線３３で形成された外側層とから成っている。
【０１２９】
コードは、次の特徴を有する（ｄ及びｐの単位は、ｍｍである）。
‐３＋９構造、
‐ｄ1＝０．１８
‐ｐ1＝５
‐（ｄ1／ｄ2＝１
‐ｄ2＝０．１８
‐ｐ2＝１０
上記において、ｄ1及びｐ1は、それぞれ、中央コアの細線の直径及び螺旋ピッチであり、ｄ2及びｐ2は、それぞれ、外側層の細線の直径及び螺旋ピッチである。
【０１３０】
３本の細線３２で形成されたコードから成る中央コアを未加硫ジエンエラストマー（未硬化状態にある）を主成分とするゴム配合物３４で外装した。押出ヘッドにより実施されたコード３２の外装に続き、このようにして外装されたコアの周りに９本の細線３３をケーブリングする最終作業を行なった。
【０１３１】
上述の方法に従って測定したコード３１の浸透度は、９５％に等しい。
【０１３２】
図４は、本発明のタイヤに用いることができる別のカーカス補強コード４１の概略断面図である。このコード４１は、１＋６構造の非たが掛け層状コードであり、このコードは、細線４２で形成された中央コアと、６本の細線４３で形成された外側層とから成っている。
【０１３３】
コードは、次の特徴を有する（ｄ及びｐの単位は、ｍｍである）。
‐１＋６構造、
‐ｄ1＝０．２００
‐（ｄ1／ｄ2＝１．１４
‐ｄ2＝０．１７５
‐ｐ2＝１０
上記において、ｄ1は、コアの直径であり、ｄ2及びｐ2は、それぞれ、外側層の細線の直径及び螺旋ピッチである。
【０１３４】
細線４２から成る中央コアを未加硫ジエンエラストマー（未硬化状態にある）を主成分とするゴム配合物４４で外装した。押出ヘッドにより実施された細線４２の外装に続き、このようにして外装されたコアの周りに６本の細線４３をケーブリングする最終作業を行なった。
【０１３５】
上述の方法に従って測定したコード４１の浸透度は、９５％に等しい。
【０１３６】
図１及び図２に示されているような本発明に従って製造されたタイヤについて試験を実施し、他の試験をコントロールタイヤについて実施した。
【０１３７】
これらコントロールタイヤは、カーカス補強材のコードが外装層２４を有しておらず、タイヤのキャビティの内面とこの表面の最も近くに位置する補強要素上の箇所との間のゴム配合物の厚さＥが５ｍｍに等しく、厚さｅ1，ｅ2の各々が２．５ｍｍに等しいという点において本発明のタイヤとは異なっている。
【０１３８】
転動ドラム上における耐久性試験をタイヤに４４１５ｄａＮの荷重を加える試験機械で実施し、タイヤをタイヤの酸素添加インフレーション状態で４０ｋｍ／時の速度で走行させた。コントロールタイヤに適用された条件と同一の条件下で本発明のタイヤに対して試験を行なった。走行試験をタイヤのカーカス補強材が劣化を示すやいなや停止させた。
【０１３９】
このようにして実施した試験の示すところによれば、これら試験の各々の間に走行した距離は、本発明のタイヤにとって好ましく、これらタイヤは、３５００００ｋｍ走行し、これに対し、コントロールタイヤの走行距離は、２５００００ｋｍに過ぎなかった。
【０１４０】
車両駆動アクスルに対する他の転動耐久性試験をタイヤに３６８０ｄａＮの荷重を加えることによって実施し、タイヤは、０．２バールのタイヤ圧力状態で４０ｋｍ／時の速度で走行させた。コントロールタイヤに適用された条件と同一の条件下で本発明のタイヤに対して試験を行なった。走行試験を１２０００ｋｍの距離にわたり実施し又はタイヤのカーカス補強材が劣化を示すやいなや走行試験を停止させた。
【０１４１】
このようにして実施した試験結果の示すところによれば、これら試験の各々の間に本発明のタイヤの走行距離は、１２０００ｋｍの距離を依然として達成することができ、これに対し、コントロールタイヤの走行距離は、せいぜい１００００ｋｍに過ぎなかった。
【０１４２】
さらに、本発明のタイヤの製造費は、低く、本発明のタイヤの場合、材料費が１０％節約されている。
【０１４３】
さらに、本発明のタイヤは、コントロールタイヤよりも６％軽量であるという利点を有している。
【図１ａ】
2013507288.tif 000003
【図１ｂ】
2013507288.tif 000004
【図１ｃ】
2013507288.tif 000005
【図２】
2013507288.tif 000006
【図３】
2013507288.tif 000007
【図４】
2013507288.tif 000008
【国際調査報告】
2013507288.tif 000009
2013507288.tif 000010
2013507288.tif 000011
2013507288.tif 000012
2013507288.tif 000013
2013507288.tif 000014